(57)【特許請求の範囲】
【請求項１】
セルロースと、樹脂粒子と、前記樹脂粒子を構成する樹脂とは異なる樹脂を含む樹脂エマルションと、を含み、全樹脂成分中において前記セルロースを最も多く含む樹脂組成物。
【請求項２】
前記樹脂エマルション中の樹脂のガラス転移温度（Ｔｇ）が５０℃以下である請求項１に記載の樹脂組成物。
【請求項３】
前記セルロースと樹脂粒子との総量に対する前記セルロースの含有量が２５質量％以上である請求項１または請求項２に記載の樹脂組成物。
【請求項４】
前記樹脂粒子としてポリカーボネートを含む請求項１〜請求項３の何れか１項に記載の樹脂組成物。
【請求項５】
前記ポリカーボネートが結晶性ポリカーボネートである請求項４に記載の樹脂組成物。
【請求項６】
前記樹脂エマルションは樹脂と分散媒とを含有し、前記分散媒は前記セルロースを溶解しない液体である請求項１〜請求項５の何れか１項に記載の樹脂組成物。
【請求項７】
請求項１に記載の樹脂組成物が成形されてなる樹脂成形体。
【請求項８】
請求項１に記載の樹脂組成物が射出成形されてなる請求項７に記載の樹脂成形体。
【発明の詳細な説明】
【技術分野】
【０００１】
本発明は、樹脂組成物および樹脂成形体に関する。
【背景技術】
【０００２】
従来、樹脂組成物としては種々のものが提供され、各種用途に使用されている。特に家電製品や自動車の各種部品、筐体等に使用されたり、また事務機器、電子電気機器の筐体などの部品にも熱可塑性樹脂が使用されている。
近年地球規模での環境問題に対して、植物由来の樹脂の利用は、温室効果ガス排出量の低減し得る材料として大きな期待が寄せられている。従来から知られている植物由来の樹脂の一つに、セルロースがある。セルロースは、従来、塗料としての用途や、繊維としての用途では広く利用されているが、セルロースの樹脂成形体への利用に際しては、まだ用いられている例は少ない。
【０００３】
例えば特許文献１には、ポリオレフィン、セルロース繊維および着色料を含む第１樹脂成形体と、前記ポリオレフィンを除く熱可塑性樹脂から選ばれる少なくとも１種の樹脂および着色料を含む第２樹脂成形体とが接合された複合成形体であって、前記第２樹脂成形体に含まれるポリオレフィンを除く熱可塑性樹脂が、ポリカーボネートとする方法が開示されている。
【０００４】
特許文献２には、ミクロフィブリル化セルロースおよび樹脂を含有する混練物を成形してなる樹脂成形体であって、ミクロフィブリル化セルロースの含有量が成形体全体の４重量％以上１５重量％以下であり、前記成形体の強度がミクロフィブリル化セルロースを含まないことを除いて同じ方法で成形された成形体の強度と比較した相対強度が１．１０以上である樹脂成形体が開示されている。
【０００５】
特許文献３には、セルロース繊維と、マトリクス材料としての、脂環構造中に酸素原子を含有していてもよい脂環式ジヒドロキシ化合物に由来する構成単位を含有する脂環式ポリカーボネートとを含有する複合材料であって、線膨張係数が５０ｐｐｍ／Ｋ以下であるセルロース繊維複合材料であって、脂環式ポリカーボネートを１３０℃以上２７０℃以下の温度範囲で加熱溶融してセルロース繊維と一体化することにより、このセルロース繊維複合材料を製造する方法が開示されている。
【０００６】
特許文献４には、ポリカーボネート樹脂層とセルロース繊維層とを備える積層体において、セルロース繊維層の厚みに対して、ポリカーボネート樹脂層の厚みが１．４倍以上であるポリカーボネート樹脂／セルロース繊維積層体であって、セルロース繊維層とポリカーボネート樹脂層とを積層し、加熱融着してこのポリカーボネート樹脂／セルロース繊維積層体を製造する方法が開示されている。
【０００７】
特許文献５には、ミクロフィブリル化セルロースの懸濁液に、ミクロフィブリル化セルロースの水酸基との反応性基をシェル部に有するコアシェル型エラストマー粒子を分散させる工程と、このコアシェル型エラストマー粒子を分散したミクロフィブリル化セルロースの懸濁液から水分を除去する工程と、水分除去により得られたミクロフィブリル化セルロース／エラストマー混合物を加熱処理することにより、コアシェル型エラストマー粒子のシェル部の反応性基とミクロフィブリル化セルロースの水酸基との結合生成反応を進行させる工程と、加熱処理後のミクロフィブリル化セルロース／エラストマー混合物を樹脂と共に混練する工程とを含む方法が開示されている。
【０００８】
特許文献６には、特定の脂肪族アルキレングリコールの残基およびエーテルジオール残基を含んでなるポリカーボネートに、セルロースを添加して溶融混練する方法が開示されている。
【０００９】
特許文献７には、パルプおよび澱粉を主成分とした材料を射出成形金型において成形する射出成形装置であって、前記射出成形金型には前記材料を該射出成形金型のキャビティ内に導入するゲートが設けられ、更に、この射出成形金型にはセンサ部が該射出成形金型のキャビティ内に露出する状態でセンサ体が設けられた射出成形装置が開示されている。
【００１０】
特許文献８には、紙繊維と澱粉系結合剤と水とを含む紙繊維を主成分とする成形材料の調整方法であって、水を添加した紙繊維を攪拌して該紙繊維を解繊し、続いて、この解繊された紙繊維に澱粉系結合剤を添加し攪拌することで該澱粉系結合剤を該解繊された紙繊維に均一に分散せしめて糊化した澱粉系結合剤と該解繊された紙繊維とを結合せしめ、続いて、この紙繊維と澱粉系結合剤とが結合した状態で攪拌して粒状化させた後、該粒状化したものを攪拌して略同一固形形状に成形する方法が開示されている。
【００１１】
特許文献９には、（Ａ）スチレン系樹脂２０重量％以上９７重量％以下、および（Ｂ）セルロース系物質８０重量％以下３重量％以上〔ただし、（Ａ）＋（Ｂ）＝１００重量％〕を、剪断速度１００（ｓ−１）以上１，５００（ｓ−１）以下の混練り条件で溶融混練りする方法が開示されている。
【００１２】
特許文献１０には、攪拌手段として回転羽根を有するミキサー中にセルロース繊維集合体を入れ、高速攪拌することにより、前記セルロース繊維集合体を解繊するとき、前記セルロース繊維集合体として棒状のパルプシートを用い、ミキサーの羽根とのなす角度が４５°以上９０°以下の範囲になるようにして、前記棒状のパルプシートと前記羽根を接触させて解繊する工程、前記ミキサー内に熱可塑性樹脂を入れた後に攪拌することで、発生した摩擦熱により前記熱可塑性樹脂を溶融させて、解繊されたセルロース繊維に前記熱可塑性樹脂が付着した混合物を得る工程、前記混合物を冷却しながら低速攪拌する工程を有するセルロース繊維含有熱可塑性樹脂組成物の製造方法が開示されている。
【００１３】
特許文献１１には、セルロース繊維集合体を解繊機により解繊して、綿状のセルロース繊維を得る工程、攪拌手段として回転羽根を有するミキサーに、前記綿状のセルロース繊維と熱可塑性樹脂を入れて攪拌し、発生した摩擦熱により前記熱可塑性樹脂を溶融させて、セルロース繊維に前記熱可塑性樹脂が付着した混合物を得る工程、前記混合物を冷却しながら攪拌する工程を有するセルロース繊維含有熱可塑性樹脂組成物の製造方法が開示されている。
【００１４】
特許文献１２には、セルロース繊維集合体と熱可塑性樹脂から、解繊されたセルロース繊維に熱可塑性樹脂が付着した混合物を得る工程、前記混合物を押出成形機にて溶融混練した後、６０メッシュ以上２００メッシュ以下（ＪＩＳ Ｚ８８０１及びＩＳＯ ３３１０）のメッシュ部を通過させ、その後、押し出す工程を有しているセルロース繊維含有熱可塑性樹脂組成物の製造方法が開示されている。
【先行技術文献】
【特許文献】
【００１５】
【特許文献１】特開２００７−１６８１６３号公報
【特許文献２】特開２００８−０２４７９５号公報
【特許文献３】特開２００９−１６７２９６号公報
【特許文献４】特開２０１０−０２３２７５号公報
【特許文献５】特開２０１０−０３１０９３号公報
【特許文献６】特開２００６−０３６９５４号公報
【特許文献７】特開２００７−１３７０３１号公報
【特許文献８】特開２００７−２６８７５０号公報
【特許文献９】特開平１０−１４７６８９号公報
【特許文献１０】特開２００８−２９７４７９号公報
【特許文献１１】特開２００９−００１５９７号公報
【特許文献１２】特開２００９−１９７０４４号公報
【発明の概要】
【発明が解決しようとする課題】
【００１６】
本発明の目的は、耐衝撃性および機械特性に優れた樹脂成形体を形成し得る樹脂組成物を提供することにある。
【課題を解決するための手段】
【００１７】
上記課題は、以下の本発明によって達成される。
即ち、請求項１に係る発明は、
セルロースと、樹脂粒子と、前記樹脂粒子を構成する樹脂とは異なる樹脂を含む樹脂エマルションと、を含み、全樹脂成分中において前記セルロースを最も多く含む樹脂組成物である。
【００１８】
請求項２に係る発明は、
前記樹脂エマルション中の樹脂のガラス転移温度（Ｔｇ）が５０℃以下である請求項１に記載の樹脂組成物である。
【００１９】
請求項３に係る発明は、
前記セルロースと樹脂粒子との総量に対する前記セルロースの含有量が２５質量％以上である請求項１または請求項２に記載の樹脂組成物である。
【００２０】
請求項４に係る発明は、
前記樹脂粒子としてポリカーボネートを含む請求項１〜請求項３の何れか１項に記載の樹脂組成物である。
【００２１】
請求項５に係る発明は、
前記ポリカーボネートが結晶性ポリカーボネートである請求項４に記載の樹脂組成物である。
請求項６に係る発明は、
前記樹脂エマルションは樹脂と分散媒とを含有し、前記分散媒は前記セルロースを溶解しない液体である請求項１〜請求項５の何れか１項に記載の樹脂組成物である。
【００２２】
請求項７に係る発明は、
請求項１に記載の樹脂組成物が成形されてなる樹脂成形体である。
【００２３】
請求項８に係る発明は、
請求項１に記載の樹脂組成物が射出成形されてなる請求項７に記載の樹脂成形体である。
【発明の効果】
【００２４】
請求項１に係る発明によれば、セルロースと樹脂粒子と樹脂エマルションとを含むとの要件を満たさない場合に比べ、耐衝撃性および機械特性に優れた樹脂成形体を形成し得る樹脂組成物が提供される。
【００２５】
請求項２に係る発明によれば、樹脂エマルション中の樹脂のガラス転移温度（Ｔｇ）が５０℃を超える場合に比べ、耐衝撃性および機械特性に優れた樹脂成形体を形成し得る樹脂組成物が提供される。
【００２６】
請求項３に係る発明によれば、セルロースと樹脂粒子との総量に対するセルロースの含有量が２５質量％未満である場合に比べ、耐衝撃性に優れた樹脂成形体を形成し得る樹脂組成物が提供される。
【００２７】
請求項４に係る発明によれば、樹脂粒子としてポリカーボネートを含まない場合に比べ、難燃性に優れた樹脂組成物が提供される。
【００２８】
請求項５に係る発明によれば、樹脂粒子として結晶性ポリカーボネートを含まない場合に比べ、難燃性に優れた樹脂組成物が提供される。
【００２９】
請求項７に係る発明によれば、セルロースと樹脂粒子と樹脂エマルションとを含むとの要件を満たす樹脂組成物を用いない場合に比べ、耐衝撃性および機械特性に優れた樹脂成形体が提供される。
【００３０】
請求項８に係る発明によれば、射出成形によって成形されていない場合に比べ、寸法精度に優れた樹脂成形体が提供される。
【図面の簡単な説明】
【００３１】
【図１】本実施形態に係る樹脂成形体を備える電子・電気機器の部品の一例を示す模式図である。
【発明を実施するための形態】
【００３２】
以下、本発明の樹脂組成物および樹脂成形体の実施形態について説明する。
【００３３】
≪樹脂組成物≫
本実施形態に係る樹脂組成物は、セルロースと、樹脂粒子と、樹脂エマルションと、を含む。
【００３４】
従来から、環境負荷の観点より天然素材系の材料であるセルロースと、他の樹脂とを混合して含有させた樹脂成形体を形成することが求められている。しかし、セルロースを含有させた樹脂成形体においては、瞬間的な衝撃に対する耐性（耐衝撃性）に劣ることがあった。また一方で、樹脂エマルションを樹脂組成物中に含有させた場合、その樹脂組成物を用いて形成された樹脂成形体では、持続的な負荷に対する耐性（機械特性）に劣ることがあった。
【００３５】
これに対し本実施形態に係る樹脂組成物は、セルロースと、樹脂粒子と、樹脂エマルションとを含んでおり、この樹脂組成物が成形されている樹脂成形体では優れた耐衝撃性と優れた機械特性とが両立される。
このメカニズムは、必ずしも明確ではないものの以下のように推察される。本実施形態に係る樹脂組成物は、セルロースと樹脂粒子と樹脂エマルションとを含んで構成されるため、樹脂粒子や樹脂エマルション中の樹脂が溶融している中に、セルロースが含まれている状態の樹脂組成物に比べて粘性が低くなり、分散性および成形性が良好になると推察される。また、樹脂エマルション中の樹脂がセルロースに吸着するため、セルロースをコーティングするような作用が生じるものと思われ、柔軟性や接着性が良好になり、優れた耐衝撃性と優れた機械特性とが両立されるものと推察される。
【００３６】
次いで、各成分について説明する。
【００３７】
−セルロース−
本実施形態におけるセルロースとは、多数のβ−グルコース分子がグリコシド結合により直鎖状に重合した天然高分子化合物を指し、構成単位であるグルコースとは異なる性質を示す高分子化合物である。いわゆるベータグルカンの一種で、下記構造式（１）で表される繰り返し単位を有する。
【００３８】
【化１】
0005935415.tif 000002
【００３９】
本実施形態におけるセルロースとしては、パルプ、木材、コットン、麻、竹、綿、ケナフ、ヘンプ、ジュート、バナナ、ココナツ、海草、お茶葉等の植物繊維から分離した繊維、および銅アンモニアレーヨン、キュプラ、テンセル、レーヨンなどの再生繊維、海産動物であるホヤが産生する動物繊維から分離した繊維、または酢酸菌より産生させたバクテリアセルロース等が挙げられるが、特に限定されるものではない。
【００４０】
・アスペクト比
特に限定されるものではないが、本実施形態においては、セルロースとして、アスペクト比が５０以上のセルロースを含有することが好ましく、更にはアスペクト比が１００以上のセルロースを含有することがより好ましく、アスペクト比が５００以上のセルロースを含有することが更に好ましい。
特にアスペクト比が上記範囲であるセルロースを含むことで、セルロース同士の絡み合いがより良好に形成されるため、より耐衝撃性に優れた樹脂成形体が得られる。
【００４１】
尚、上記アスペクト比とは、繊維状のセルロースの長手方向（長辺）の長さと短手方向（短辺）の長さとの比（長軸長さ／短軸長さ）を意味する。
本実施形態においては以下の方法により、樹脂組成物中または樹脂成形体中に含まれるセルロースのアスペクト比が測定される。樹脂組成物または樹脂成形体を２００℃でプレスして厚み５００μｍ以下のフィルムを作製し、顕微鏡観察により１視野内の繊維状のセルロース５０個を計測し３視野の平均を求めて算出される。
【００４２】
また、アスペクト比が上記範囲であるセルロースは、含有されるセルロース全量に対し１０質量％以上含まれることが好ましく、更には１５質量％以上含まれることがより好ましく、２０質量％以上含まれることが更に好ましい。
特にアスペクト比が上記範囲であるセルロースを上記の比率で含有することで、セルロース同士の絡み合いが更に良好に形成されるため、耐衝撃性に優れた樹脂成形体が得られる。
【００４３】
上記セルロースの含有量としては、セルロースと樹脂粒子との総量に対して２５質量％以上であることが好ましく、更には５０質量％以上であることが好ましい。またその上限値としては、９０質量％以下であることが好ましく、更に８０質量％以下であることがより好ましい。
【００４４】
−樹脂粒子−
本実施形態における樹脂粒子としては、従来公知の樹脂が用いられる。具体的には、ポリカーボネート、ポリプロピレン、ポリ乳酸、脂肪族ポリエステル、芳香族ポリエステル、ポリオレフィン、ポリフェニレンエーテル、ポリフェニレンスルフィド、ポリスルフォン、ポリエーテルスルフォン、ポリアリーレン、ポリエーテルイミド、ポリアセタール、ポリビニルアセタール、ポリケトン、ポリエーテルケトン、ポリエーテルエーテルケトン、ポリアリールケトン、ポリエーテルニトリル、液晶樹脂、ポリベンズイミダゾール、ポリパラバン酸等が挙げられ、また芳香族アルケニル化合物、メタクリル酸エステル、アクリル酸エステルおよびシアン化ビニル化合物からなる群より選ばれる１種以上のビニル単量体を、重合若しくは共重合させて得られるビニル系重合体若しくは共重合体樹脂、ジエン−芳香族アルケニル化合物共重合体樹脂、シアン化ビニル−ジエン−芳香族アルケニル化合物共重合体樹脂、芳香族アルケニル化合物−ジエン−シアン化ビニル−Ｎ−フェニルマレイミド共重合体樹脂、シアン化ビニル−（エチレン−ジエン−プロピレン（ＥＰＤＭ））−芳香族アルケニル化合物共重合体樹脂、ポリオレフィン、塩化ビニル樹脂、塩素化塩化ビニル樹脂等の熱可塑性樹脂が挙げられる。
また、生分解性樹脂も好ましく用いられ、例えばポリブチレンサクシネート、ポリヒドロキシブチレート、ポリカプロラクトン、ポリ（ブチレンサクシネート／アジペート）、ポリエチレンサクシネート、ポリビニルアルコール、酢酸セルロース、デンプン変性樹脂、セルロース変性樹脂等が用いられる。
【００４５】
・ポリカーボネート
尚、樹脂粒子としては特にポリカーボネートが好適に用いられ、ポリカーボネートを含むことで難燃性や耐熱性に優れた樹脂成形体が得られる。また、前記ポリカーボネートとしては結晶性ポリカーボネートがより好適に用いられ、結晶性ポリカーボネートを含むことで難燃性や耐熱性により優れた樹脂成形体が得られる。
【００４６】
ポリカーボネートとしては、メルトボリュームフローレイト（ＭＶＲ）が２ｃｍ３／１０ｍｉｎ以上２５ｃｍ３／１０ｍｉｎ以下のものが好ましく、さらには５ｃｍ３／１０ｍｉｎ以上２０ｃｍ３／１０ｍｉｎ以下のものが好ましい。
尚、上記メルトボリュームフローレイトはメルトインデックサＦ−Ｆ０１（(株)東洋精機製作所製）を用いて、ＩＳＯ１１３３に従い３００℃，荷重１．２ｋｇｆの条件で測定される。
【００４７】
ポリカーボネートは、１つまたは複数のモノマーの重縮合で得られ、少なくとも１つのカーボネート基（−Ｏ−（Ｃ＝Ｏ）−Ｏ−）を有するポリマーであればよく、特に限定されないが、例えばビスフェノールＡ型ポリカーボネート、ビスフェノールＳ型ポリカーボネート、ビフェニル型ポリカーボネート等の、芳香族ポリカーボネートが望ましい。
【００４８】
また、上記ポリカーボネートは、ポリカーボネートの少なくとも１種と、スチレン系樹脂の少なくとも１種と、を組み合わせたアロイ樹脂として用いてもよい。
上記スチレン系樹脂としては、例えば、ＧＰＰＳ樹脂（一般ポリスチレン樹脂）、ＨＩＰＳ樹脂（耐衝撃性ポリスチレン）、ＳＢＲ樹脂（スチレンブタジエンゴム）、ＡＢＳ樹脂（アクリロニトリル−ブタジエンゴム−スチレン共重合体）、ＡＥＳ樹脂（アクリロニトリル−エチレンプロピレンゴム−スチレン共重合体）、ＡＡＳ樹脂（アクリロニトリル−アクリルゴム−スチレン共重合体）、ＭＢＳ樹脂（メタクリル酸メチル−ブタジエンゴム−スチレン共重合体）、ＡＳ樹脂（アクリロニトリル−スチレン共重合体）、ＭＳ樹脂（メタクリル酸メチル−スチレン共重合体）などが挙げられる。上記の中でも、ＨＩＰＳ樹脂、ＡＢＳ樹脂、ＡＳ樹脂等が望ましい。
【００４９】
・粒子径
前記樹脂粒子の体積平均粒子径としては、０．０１μｍ以上１０００μｍ以下であることが好ましく、更には０．０５μｍ以上５００μｍ以下であることがより好ましい。
【００５０】
尚、樹脂粒子の体積平均粒子径は、前述のセルロースの長手方向の平均長さ以下（但しアスペクト比が５０以上であるセルロースをセルロース全量に対し１０質量％以上含有する場合にはアスペクト比が５０以上であるセルロースにおける長手方向の平均長さ以下）であることが好ましく、更にはセルロースの長手方向の平均長さに対して９０％以下の粒子径であることがより好ましく、６０％以下の粒子径であることが更に好ましい。
樹脂粒子の体積平均粒子径がセルロースの長手方向の平均長さ以下であることにより、セルロースが樹脂組成物中において分散性良く存在し、セルロース同士の絡み合いがより良好に形成されるため、より耐衝撃性に優れた樹脂成形体が得られる。
【００５１】
上記樹脂粒子の体積平均粒子径は、コールター法を用いたコールターマルチサイザーＩＩ型（コールター社製）を用いて測定される。具体的にはコールターマルチサイザーＩＩ型により、粒子径に応じてアパーチャー径が２０μｍから２０００μｍのアパーチャーを用いて、樹脂粒子の粒度分布を測定して算出される。尚、測定する粒子数は５００００である。アパーチャー径と測定レンジの関係は以下の通りである。
（アパーチャー径（μｍ）：測定レンジ（μｍ））
２０μｍ：０．４μｍから１２μｍ
３０μｍ：０．６μｍから１８μｍ
５０μｍ：１．０μｍから３．０μｍ
７０μｍ：１．４μｍから４２μｍ
１００μｍ：２．０μｍから６０μｍ
１４０μｍ：２．８μｍから８４μｍ
２００μｍ：４．０μｍから１２０μｍ
２８０μｍ：５．６μｍから１６８μｍ
４００μｍ：８．０μｍから２４０μｍ
５６０μｍ：１１．２μｍから３３６μｍ
１０００μｍ：２０μｍから６００μｍ
２０００μｍ：４０μｍから１２００μｍ
【００５２】
−樹脂エマルション−
樹脂エマルションとは、分散媒中に樹脂が乳化している状態のものをさす。
【００５３】
・分散媒
本実施形態における樹脂エマルションにおける分散媒としては、エマルション中の樹脂の合成条件によって選択されるが、例えば水、メタノール、エタノール、２−ブタノール、２−メチル−１−プロパノール、２−メチル−２−プロパノール、メトキシブタノール、イソプロピルアルコール、ノルマルプロピルセロソルブ、ブチルセロソルブ等やこれらの混合物、重合溶媒としてのトルエン、シクロヘキサン等混合した分散媒等が挙げられる。
【００５４】
尚、上記分散媒としては、特に限定されるものではないが、前記セルロースおよび樹脂粒子を溶解しない液体であることがより好ましい。セルロースおよび樹脂粒子を溶解しない液体であることにより、金型等への充填性に優れ、その結果射出成形等の成形方法によっても良好に形成し得る。
これは必ずしも明確ではないものの、セルロースと樹脂粒子とが分散媒中に溶解しない状態で存在しているため、射出成形等の方法によって成形体を成形するため金型等に充填する際に、金型表面に対し粘着性が低減されて滑りの発生が起こる。そのため金型への充填性に優れ、その結果射出成形等の方法によっても良好に形成し得るものと推察される。
【００５５】
また前述の通り、本実施形態では樹脂粒子としてポリカーボネートを用いることが好ましいが、ポリカーボネートの溶融温度は一般的に高く、セルロースとポリカーボネートとを含む樹脂組成物を用いて例えば射出成形等の方法により成形する場合に、前記溶融温度にまで昇温するとセルロースは分解してしまう。しかし、セルロースと樹脂粒子とをこの両者を溶解しない分散媒を用いた樹脂エマルション中に含むことにより、射出成形等の方法によって粘度が高いまま金型への充填が行え、且つ溶媒を蒸発除去した後に樹脂の軟化点温度で加圧することにより成形が行え、つまりセルロースが分解しない温度での成形を実現し得る。
更に、ポリカーボネートが結晶性である場合、一般的に非晶性のものに比べ更に溶融温度が高いため、セルロースと結晶性ポリカーボネートとを含む樹脂組成物を用いて該溶融温度にまで昇温して射出成形等の方法により成形すると、セルロースは分解してしまう。しかし、セルロースと樹脂粒子とをこの両者を溶解しない分散媒を用いた樹脂エマルション中に含むことにより、セルロースが分解しない温度での成形が行える。
【００５６】
尚、本明細書において「セルロースおよび樹脂粒子を溶解しない分散媒」とは、１Ｌの分散媒に対してセルロースまたは樹脂粒子を１００ｇ添加し、６０℃の状態で攪拌した場合でも５％以上が溶解しない分散媒をさす。
【００５７】
前記の通り列挙した分散媒の中でも、セルロースおよび樹脂粒子を溶解しないとの観点から、特に水、メタノール、メトキシブタノール、イソプロピルアルコール、ノルマルプロピルセロソルブ、ブチルセロソルブやこれらの混合物が好ましい。また合成に用いた溶媒を含んでいてもよい。
【００５８】
・樹脂
本実施形態における樹脂エマルションに用いられる樹脂としては、特に限定されず公知の樹脂が用いられる。例えば、アクリル樹脂、ウレタン樹脂、合成ゴム系樹脂、水性エポキシ系樹脂、水性ポリエステル系樹脂、酢酸ビニル系樹脂、フェノール系樹脂、メラミン系樹脂等が挙げられる。これらの中でも、アクリル樹脂、ウレタン樹脂、水性ポリエステル系樹脂、酢酸ビニル系樹脂が好ましい。
【００５９】
樹脂エマルション中の樹脂のガラス転移温度（Ｔｇ）としては、５０℃以下であることが好ましく、更には３０℃以下であることがより好ましく、０℃以下であることが更に好ましい。
ガラス転移温度が上記範囲であることにより、耐衝撃性が得られ、優れた耐衝撃性と優れた機械特性とが両立された成形体を形成し得る。
【００６０】
尚、樹脂エマルション中の樹脂のガラス転移温度の測定は、示差走査熱量測定装置（島津製作所製、商品名ＤＳＣ−５０）を用いて昇温速度１０℃／ｍｉｎで測定を行い、低温側のベースラインと変曲点での接線の交点をガラス転移温度とする。
【００６１】
また、樹脂エマルション中における樹脂の濃度は１０質量％以上６０質量％以下であることが好ましく、更には２０質量％以上５０質量％以下であることがより好ましい。
【００６２】
・配合比
樹脂エマルション中における樹脂に対するセルロースと樹脂粒子との総含有量としては、５０質量％以上９９質量％以下であることが好ましく、質量７０％以上９５質量％以下であることがより好ましい。
また、樹脂エマルションに用いられている分散媒がセルロースおよび樹脂粒子を溶解しない液体である場合には、該セルロースおよび樹脂粒子を溶解しない分散媒に対する、セルロースと樹脂粒子との総含有量としては、３０質量％以上９０質量％以下であることが好ましく、５０質量％以上８０質量％以下であることがより好ましい。尚、含有量を調整するため、セルロースおよび樹脂粒子を溶解しない分散媒を添加して調整を行ってもよい。
【００６３】
−その他の成分−
・難燃剤
本実施形態に係る樹脂組成物は、さらに難燃剤を添加してもよい。
上記難燃剤としては、例えば、リン系、シリコーン系、含窒素系、硫酸系、無機水酸化物系等の難燃剤が用いられる。
上記リン系難燃剤としては、縮合リン酸エステル、リン酸メラミン、リン酸アンモニウム、リン酸アルミニウムなどが、上記シリコーン系難燃剤としては、ジメチルシロキサン、ナノシリカ、シリコーン変性ポリカーボネートなどが、上記含窒素系難燃剤としては、メラミン化合物、トリアジン化合物などが、上記硫酸系難燃剤としては、硫酸メラミン、硫酸グアニジンなどが、上記無機水酸化物系難燃剤としては、水酸化マグネシウム、水酸化アルミニウムなどが挙げられる。
これらの中でも、特に縮合リン酸エステルがポリカーボネートへの流動性付与および難燃効果の高さから好適に用いられる。
【００６４】
前記難燃剤の配合比としては、セルロースと樹脂粒子との合計１００質量部に対し１０質量部以上２５質量部以下であることが好ましく、更には１５質量部以上２０質量部以下がより好ましい。
【００６５】
・他の成分
本実施形態に係る樹脂組成物は、効果を損なわない範囲で上記以外の他の成分を含んでもよい。該他の成分としては、例えば、ドリップ防止剤（例えばポリテトラフルオロエチレン（ＰＴＦＥ））、可塑剤、酸化防止剤、離型剤、耐光剤、耐候剤、着色剤、顔料、改質剤、帯電防止剤、耐加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミナ、ボロンナイトライド等）等が挙げられる。
上記他の成分の配合比は、樹脂組成物における固形分中０質量％以上１０質量％以下であることが望ましく、０質量％以上５質量％以下であることがより望ましい。ここで、「０質量％」とは上記他の成分を含まない形態を意味する。
【００６６】
−樹脂組成物の製造方法−
本実施形態に係る樹脂組成物は、樹脂エマルションに対し、前述のセルロースや樹脂粒子、その他の成分を添加し混練することにより製造される。ここで、上記混練の手段としては公知の手段が用いられ、例えば、ベンチニーダー、双腕型ニーダー、二軸押出機、高速ミキサー、ホモジナイザー、ホモミキサー、遊星ボールミル等が挙げられる。
【００６７】
−樹脂組成物の粘度−
また、本実施形態に係る樹脂組成物はその粘度が５００Ｐａ・ｓ以上であることが好ましく、更には８００Ｐａ・ｓ以上であることが好ましい。
【００６８】
尚、樹脂組成物の粘度は、回転平板型レオメーター（ＲＤＡ２ＲＨＩＯＳシステム  Ｖｅｒ．４．３．２，レオメトリックス・サイエンテイフィック・エフ・イー（株）製）を用いて測定される。測定は、試料をサンプルホルダーにセッティングし、測定温度２５℃、周波数１００ｒａｄ／ｓ、測定保証値の範囲内の検出トルクで行われる。
【００６９】
樹脂組成物の粘度は、用いる樹脂エマルションの種類や濃度、セルロースのアスペクト比、樹脂粒子の粒子径、セルロースおよび樹脂粒子の含有量等の調整により制御される。
【００７０】
≪樹脂成形体≫
本実施形態に係る樹脂成形体は、前述の本実施形態に係る樹脂組成物が成形されてなる。尚、例えば射出成形、押し出し成形、熱プレス成形、カレンダ成形、トランスファ成形などの成形方法により本実施形態に係る樹脂組成物が成形され、中でも射出成形によって成形されてなることが好ましい。
【００７１】
前記射出成形は、熱硬化性樹脂用の射出成型機で行われ、また金型温度調整機、型内圧ガス抜き装置等の改良を行うことで、熱可塑性樹脂用である日精樹脂工業製ＮＥＸ１５０、日精樹脂工業製ＮＥＸ７００００、東芝機械製ＳＥ５０Ｄ等の市販の装置を用いて行ってもよい。
この際、シリンダ温度としては、２０℃以上１２０℃以下とすることが望ましく、５０℃以上１００℃以下とすることがより望ましい。また、金型温度としては、樹脂エマルションに用いられている分散媒の沸点以上の温度で、樹脂粒子の軟化温度以上溶融温度以下が望ましい。具体的には１００℃以上２２０℃以下とすることが望ましく、１１０℃以上２００℃以下とすることがより望ましい。
【００７２】
本実施形態に係る樹脂成形体は、電子・電気機器、家電製品、容器、自動車内装材などの用途に好適に用いられる。より具体的には、家電製品や電子・電気機器などの筐体、各種部品など、ラッピングフィルム、ＣＤ−ＲＯＭやＤＶＤなどの収納ケース、食器類、食品トレイ、飲料ボトル、薬品ラップ材などであり、中でも、電子・電気機器の部品に好適である。
【００７３】
図１は、本実施形態に係る成形体を備える電子・電気機器の部品の一例である画像形成装置を、前側から見た外観斜視図である。
図１の画像形成装置１００は、本体装置１１０の前面にフロントカバー１２０ａ，１２０ｂを備えている。これらのフロントカバー１２０ａ，１２０ｂは、操作者が装置内を操作するよう開閉自在となっている。これにより、操作者は、トナーが消耗したときにトナーを補充したり、消耗したプロセスカートリッジを交換したり、装置内で紙詰まりが発生したときに詰まった用紙を取り除いたりする。図１には、フロントカバー１２０ａ，１２０ｂが開かれた状態の装置が示されている。
【００７４】
本体装置１１０の上面には、用紙サイズや部数等の画像形成に関わる諸条件が操作者からの操作によって入力される操作パネル１３０、および、読み取られる原稿が配置されるコピーガラス１３２が設けられている。また、本体装置１１０は、その上部に、コピーガラス１３２上に原稿を搬送する自動原稿搬送装置１３４を備えている。更に、本体装置１１０は、コピーガラス１３２上に配置された原稿画像を走査して、その原稿画像を表わす画像データを得る画像読取装置を備えている。この画像読取装置によって得られた画像データは、制御部を介して画像形成ユニットに送られる。なお、画像読取装置および制御部は、本体装置１１０の一部を構成する筐体１５０の内部に収容されている。また、画像形成ユニットは、着脱自在なプロセスカートリッジ１４２として筐体１５０に備えられている。プロセスカートリッジ１４２の着脱は、操作レバー１４４を回すことによって行われる。
【００７５】
本体装置１１０の筐体１５０には、トナー収容部１４６が取り付けられており、トナー供給口１４８からトナーが補充される。トナー収容部１４６に収容されたトナーは現像装置に供給されるようになっている。
【００７６】
一方、本体装置１１０の下部には、用紙収納カセット１４０ａ，１４０ｂ，１４０ｃが備えられている。また、本体装置１１０には、一対のローラで構成される搬送ローラが装置内に複数個配列されることによって、用紙収納カセットの用紙が上部にある画像形成ユニットまで搬送される搬送経路が形成されている。なお、各用紙収納カセットの用紙は、搬送経路の端部に配置された用紙取出し機構によって１枚ずつ取り出されて、搬送経路へと送り出される。また、本体装置１１０の側面には、手差しの用紙供給部１３６が備えられており、ここからも用紙が供給される。
【００７７】
画像形成ユニットによって画像が形成された用紙は、本体装置１１０の一部を構成する筐体１５２によって支持された相互に接触する２個の定着ロールの間に順次移送された後、本体装置１１０の外部に排紙される。本体装置１１０には、用紙供給部１３６が設けられている側と反対側に用紙排出部１３８が複数備えられており、これらの用紙排出部に画像形成後の用紙が排出される。
【００７８】
画像形成装置１００において、例えば、フロントカバー１２０ａ，１２０ｂ、プロセスカートリッジ１４２の外装、筐体１５０、および筐体１５２に、本実施形態に係る樹脂成形体が用いられている。
【実施例】
【００７９】
以下に実施例および比較例を挙げて本発明を具体的に説明するが、本発明はこれらの実施例に制限されるものではない。尚、以下において「部」は、特に断りのない限り質量基準である。
【００８０】
〔実施例１〕
−樹脂組成物の作製−
・セルロース繊維（レッテンマイヤー社製、商品名：ＡＲＢＯＣＥＬ  ＢＷＷ４０、アスペクト比：１０（長軸長さ２００μｍ、短軸長さ２０μｍ））                ５０部
・熱可塑性樹脂（結晶性ポリカーボネート、帝人化成社製、商品名：パンライトＬ−１２２５Ｙを結晶化および微粒子化を行い分級、体積平均粒子径７５μｍ、ＭＶＲ：１１ｃｍ３／１０ｍｉｎ）                                                        ２３部
・樹脂エマルション（アクリル樹脂エマルション、分散媒：水、ＤＩＣ（株）製、商品名：ボンコートＳＦＡ−３３、濃度：４５．２質量％、ガラス転移温度：０℃）
（上記樹脂エマルション中の樹脂分が１０部となるよう添加）
・難燃剤（リン系難燃剤、大八化学社製、ＰＸ２００）                      １７部
・水                                                                    ５５部
【００８１】
尚、上記結晶化ポリカーボネートは、パンライトＬ−１２２５Ｙ（帝人化成社製、非晶性ポリカーボネート）をＮ−メチルピロリドンに溶解し、メタノール中に攪拌分散することにより微粒子化および結晶化を行い、その粒子を分級して得た。結晶化は、示差走査型熱量計を用いて確認を行った。
【００８２】
上記樹脂エマルションに、上記の成分を添加（固形分６０質量％）し、５ｌの混合槽および２枚のスクリュー型羽根を備えるベンチニーダーを用いて回転数６０ｒｐｍで２０ｍｉｎ混練を行い、樹脂組成物を作製した。
尚、得られた樹脂組成物の粘度は６２３Ｐａ・ｓであった。
【００８３】
−樹脂成形体の形成−
射出成型機（日精樹脂社製、商品名：ＮＥＸ１５）に金型温度調整機を取り付け、型内圧ガス抜きライン付専用金型を用い、シリンダ温度を８０℃に設定して上記樹脂組成物を金型内に充填して形状を付与し、金型温度を１８０℃に設定して水分をキャビティー内で蒸発・乾燥させて定められた圧力を印加し試験片を作製した。
【００８４】
〔実施例２〕
樹脂エマルションを、アクリル樹脂エマルション（分散媒：水、ＤＩＣ（株）製、商品名：ボンコートＳＦＣ−５４、濃度：４０質量％、ガラス転移温度：２１℃）に変更し、且つ水の添加量を５５部から５２部に変更した以外は、実施例１に記載の方法により樹脂組成物を作製し、樹脂成形体（試験片）を形成した。
【００８５】
〔実施例３〕
樹脂エマルションを、ウレタン樹脂エマルションポリエーテル系（分散媒：水、ＤＩＣ（株）製、商品名：ハイドランＷＬＳ−２０１、濃度：３７質量％、ガラス転移温度：−５０℃）に変更し、且つ水の添加量を５５部から５０部に変更した以外は、実施例１に記載の方法により樹脂組成物を作製し、樹脂成形体（試験片）を形成した。
【００８６】
〔実施例４〕
樹脂エマルションを、ウレタン樹脂エマルションポリカーボネート系（分散媒：水、ＤＩＣ（株）製、商品名：ハイドランＷＳＬ−２１０、濃度：３５質量％、ガラス転移温度：−１５℃）に変更し、且つ水の添加量を５５部から４８部に変更した以外は、実施例１に記載の方法により樹脂組成物を作製し、樹脂成形体（試験片）を形成した。
【００８７】
〔実施例５〕
樹脂エマルションを、アクリル樹脂エマルション（分散媒：水、ＤＩＣ（株）製、商品名：ボンコートＡＫ−２６１−Ｅ、濃度：４６質量％、ガラス転移温度：−１０℃）に変更した以外は、実施例１に記載の方法により樹脂組成物を作製し、樹脂成形体（試験片）を形成した。
【００８８】
〔実施例６〕
樹脂組成物の組成を以下の通りに変更した以外は、実施例１に記載の方法により樹脂組成物を作製し、樹脂成形体（試験片）を形成した。
・セルロース繊維（レッテンマイヤー社製、商品名：ＡＲＢＯＣＥＬ  ＢＥ６００−３０、アスペクト比：１．７（長軸長さ３０μｍ、短軸長さ１８μｍ））          ４５部
・熱可塑性樹脂（結晶性ポリカーボネート、帝人化成社製、商品名：パンライトＬ−１２２５Ｙを結晶化および微粒子化を行い分級、体積平均粒子径２８μｍ、ＭＶＲ：１１ｃｍ３／１０ｍｉｎ）                                                        ２３部
・樹脂エマルション（ウレタン樹脂エマルションポリカーボネート系、分散媒：水、ＤＩＣ（株）製、商品名：ハイドランＷＳＬ−２１０、濃度：３５質量％、ガラス転移温度：−１５℃）
（上記樹脂エマルション中の樹脂分が１０部となるよう添加）
・難燃剤（リン系難燃剤、鈴裕化学社製、ＦＣＰ−７７０）                  １７部
・ポリビニルアルコール（和光純薬社製、重合度１５００）                    ５部
・水                                                                    ４８部
【００８９】
〔実施例７〕
樹脂組成物の組成を以下の通りに変更した以外は、実施例１に記載の方法により樹脂組成物を作製し、樹脂成形体（試験片）を形成した。
・セルロース繊維（レッテンマイヤー社製、商品名：ＡＲＢＯＣＥＬ  ＢＷＷ４０、アスペクト比：１０（長軸長さ２００μｍ、短軸長さ２０μｍ））                ５０部
・熱可塑性樹脂（結晶性ポリカーボネート、帝人化成社製、商品名：パンライトＬ−１２２５Ｙを結晶化および微粒子化を行い分級、体積平均粒子径７５μｍ、ＭＶＲ：１１ｃｍ３／１０ｍｉｎ）                                                        ２３部
・樹脂エマルション（スチレン−ブタジエンエマルション、分散媒：水、日本ゼオン（株）製、商品名：Ｎｉｐｏｌ  ２５０７Ｈ、濃度：５２質量％、ガラス転移温度：５８℃）
（上記樹脂エマルション中の樹脂分が１０部となるよう添加）
・難燃剤（リン系難燃剤、鈴裕化学社製、ＦＣＰ−７７０）                  １７部
・水                                                                    ４０部
【００９０】
〔実施例８〕
樹脂組成物の組成を以下の通りに変更した以外は、実施例１に記載の方法により樹脂組成物を作製し、樹脂成形体（試験片）を形成した。
・セルロース繊維（レッテンマイヤー社製、商品名：ＡＲＢＯＣＥＬ  ＢＷＷ４０、アスペクト比：１０（長軸長さ２００μｍ、短軸長さ２０μｍ））                ５０部
・熱可塑性樹脂（非晶性ポリカーボネート、帝人化成社製、商品名：パンライトＬ−１２２５Ｙを粉砕し分級、体積平均粒子径７５μｍ、ＭＶＲ：１１ｃｍ３／１０ｍｉｎ）
２３部
・樹脂エマルション（ウレタン樹脂エマルションポリカーボネート系、分散媒：水、ＤＩＣ（株）製、商品名：ハイドランＷＳＬ−２１０、濃度：３５質量％、ガラス転移温度：−１５℃）
（上記樹脂エマルション中の樹脂分が１０部となるよう添加）
・難燃剤（リン系難燃剤、大八化学社製、ＰＸ２００）                      １７部
・水                                                                    ４８部
【００９１】
〔比較例１〕
−樹脂組成物の作製−
・セルロース繊維（レッテンマイヤー社製、商品名：ＡＲＢＯＣＥＬ  ＢＥ６００−３０、アスペクト比：１．７（長軸長さ３０μｍ、短軸長さ１８μｍ））          ５０部
・熱可塑性樹脂（結晶性ポリカーボネート、帝人化成社製、商品名：パンライトＬ−１２２５Ｙを結晶化および微粒子化を行い分級、体積平均粒子径７５μｍ、ＭＶＲ：１１ｃｍ３／１０ｍｉｎ）                                                        ２３部
・ポリビニルアルコール（和光純薬社製、重合度１５００、ガラス転移温度：８５℃）
１０部
・水                                                                    ６７部
・難燃剤（リン系難燃剤、大八化学社製、ＰＸ２００）                      １７部
上記水とポリビニルアルコールとの混合溶媒に、上記の成分を添加（固形分６０質量％）し、５ｌの混合槽および２枚のスクリュー型羽根を備えるベンチニーダーを用いて回転数６０ｒｐｍで２０ｍｉｎ混練を行い、樹脂組成物を作製した。
【００９２】
−樹脂成形体の形成−
射出成型機（日精樹脂社製、商品名：ＮＥＸ１５）に金型温度調整機を取り付け、型内圧ガス抜きライン付専用金型を用い、シリンダ温度を８０℃に設定して上記樹脂組成物を金型内に充填して形状を付与し、金型温度を１８０℃に設定して水分をキャビティー内で蒸発・乾燥させて定められた圧力を印加し試験片を作製した。
【００９３】
〔比較例２〕
樹脂組成物の組成を以下の通りに変更した以外は、比較例１に記載の方法により樹脂組成物を作製し、樹脂成形体（試験片）を形成した。
・セルロース繊維（レッテンマイヤー社製、商品名：ＡＲＢＯＣＥＬ  ＢＷＷ４０、アスペクト比：１０（長軸長さ２００μｍ、短軸長さ２０μｍ））                ５０部
・熱可塑性樹脂（結晶性ポリカーボネート、帝人化成社製、商品名：パンライトＬ−１２２５Ｙを結晶化および微粒子化を行い分級、体積平均粒子径７５μｍ、ＭＶＲ：１１ｃｍ３／１０ｍｉｎ）                                                        ２３部
・ポリビニルアルコール（和光純薬社製、重合度１５００、ガラス転移温度：８５℃）
１０部
・水                                                                    ６７部
・難燃剤（リン系難燃剤、大八化学社製、ＰＸ２００）                      １７部
【００９４】
〔比較例３〕
樹脂組成物の組成を以下の通りに変更した以外は、比較例１に記載の方法により樹脂組成物を作製し、樹脂成形体（試験片）を形成した。
・熱可塑性樹脂（結晶性ポリカーボネート、帝人化成社製、商品名：パンライトＬ−１２２５Ｙを結晶化および微粒子化を行い分級、体積平均粒子径７５μｍ、ＭＶＲ：１１ｃｍ３／１０ｍｉｎ）                                                        ７３部
・樹脂エマルション（アクリル樹脂エマルション（分散媒：水、ＤＩＣ（株）製、商品名：ボンコートＡＫ−２６１−Ｅ、濃度：４６質量％、ガラス転移温度：−１０℃）
（上記樹脂エマルション中の樹脂分が１０部となるよう添加）
・難燃剤（リン系難燃剤、大八化学社製、ＰＸ２００）                      １７部
・水                                                                    ４８部
【００９５】
［評価試験］
・成形状態
以下の評価基準により成形された試験片の成形状態を評価した。
○：エッジまで充填されヒケがない
△：エッジまで充填されずにショートしている
×：射出成形機で成形し得なかった
【００９６】
・着色
セルロースの熱分解による着色の発生の有無を、試験片を目視することで評価した。
【００９７】
・フラットワイズ（耐衝撃性）
試験片を用い、以下の方法により耐衝撃性の指標であるフラットワイズ試験を行った。
厚さ２ｍｍ、幅１３ｍｍの短冊状サンプルをＪＩＳ  Ｋ７１１１（２００６年）に従ってデジタル衝撃試験機ＤＧ−ＵＢ型（(株)東洋精機製作所製）を用いてフラットワイズ式にて測定を行った。
【００９８】
・機械特性評価
試験片を用い、島津製作所製の精密万能試験機オートグラフＡＧ−ＩＳ  ５ｋｎを用い、ＩＳＯ５２７に準拠して、機械特性として引っ張り応力の測定を行った。
【００９９】
・燃焼性評価（ＵＬ試験）
試験片を用い、ＵＬ−９４の垂直燃焼試験を行い、ＵＬ−９４規格の判定基準に従って、ＨＢ、Ｖ−０、Ｖ−１、Ｖ−２および燃焼の５つのランクで判定した。尚、測定した結果、延焼してしまった場合には「ＮＧ」と判定した。
【０１００】
【表１】
0005935415.tif 000003
【符号の説明】
【０１０１】
１００  画像形成装置
１１０  本体装置
１２０ａ、１２０ｂ  フロントカバー
１３６  用紙供給部
１３８  用紙排出部
１４２  プロセスカートリッジ
１５０、１５２  筐体
【図１】
0005935415.tif 000004